FR 2928768 A1 20090918 FR 0851631 A 20080313 DISPOSITIF DE MÉMOIRE ÉLECTROCHIMIQUE NON-VOLATILE DESCRIPTION DOMAINE TECHNIQUE L'invention est relative au domaine des mémoires et concerne une nouvelle technologie de mémoires que l'on nommera � NEMO's � pour � Nana Electrochemical MemOries �. La présente invention prévoit la mise en oeuvre d'une cellule mémoire électrochimique non-volatile formée d'un empilement de couches minces comprenant au moins une première couche active, apte à libérer et/ou accepter, de manière réversible, au moins une espèce ionique, au moins une deuxième couche active, apte à libérer et/ou accepter, de manière réversible, ladite espèce ionique, ainsi qu'un électrolyte entre la première couche active et la deuxième couche active. Les matériaux respectifs de la première couche active et de la deuxième couche active sont choisis en fonction de leurs profils de potentiels électrochimiques et ont des profils de potentiels électrochimiques différents. Des moyens générateurs d'impulsions de courant pour modifier l'état de la cellule ainsi qu'une mesure de la différence de potentiel électrochimique entre la première couche active et la deuxième couche active afin de déterminer l'état de la cellule sont également prévus. L'invention peut être intégrée en particulier dans de nombreux dispositifs électroniques, informatiques, terminaux de communications, appareils, équipements, nécessitant une mémoire. Elle permet la mise en oeuvre de mémoires électrochimiques ayant un encombrement faible, ainsi qu'une fiabilité, une sensibilité, et une rapidité, améliorées. ÉTAT DE LA TECHNIQUE ANTÉRIEURE On cherche constamment à développer de nouveaux types de mémoires. Un premier objectif poursuivi est la diminution de la taille des mémoires. Pour les dispositifs existants, tels que, par exemple, les DRAM (DRAM pour dynamic random access memory), SRAM (SRAM pour static random access memory), les mémoires flash, la réduction de taille implique généralement dans le même temps une détérioration de leurs performances. Un deuxième objectif vise généralement à améliorer la consommation des mémoires, en particulier pour des applications à des équipements portables. Parmi les types de mémoires existants, figure une structure de cellule mémoire appelée � PMC � (PMC pour � Programmable Metallization Cell � selon la terminologie anglo-saxonne) formée d'un empilement de couches comportant un électrolyte solide situé entre deux électrodes. Une telle structure est décrite par exemple dans le document US 5,761,116. Le principe de fonctionnement des mémoires PMC repose sur la formation (respectivement la dissolution), au sein d'un électrolyte solide interposé entre deux électrodes polarisées, d'agrégats conducteurs électroniques qui viennent établir (respectivement supprimer) un contact entre ces deux électrodes. Un électrolyte solide à base d'un chalcogénure vitreux par exemple du Ge-S ou du Ce-Se, conducteur d'ions argent peut être utilisé. Cet électrolyte conducteur ionique et isolant électronique peut être placé entre deux électrodes, une par exemple en argent, et l'autre, inerte, en nickel par exemple. A l'état initial, aucun contact n'est établi entre les deux électrodes qui sont séparées par une zone isolante. Lorsqu'une tension de polarisation est appliquée entre les deux électrodes, l'électrode d'argent fournit des ions Ag+ qui traversent l'électrolyte et se déposent sur l'électrode opposée en constituant un dépôt d'argent métallique. Ce dépôt est appelé � dendrite �. Les dendrites métalliques croissent progressivement au sein du milieu électrolytique sous l'effet de la tension appliquée, puis, si la tension est maintenue, finissent par établir des ponts de conduction électronique entre les deux électrodes. Lorsque la tension imposée est diminuée, ou qu'une tension inverse est appliquée, les dendrites se dissolvent. L'électrolyte peut alors à nouveau jouer son rôle d'isolant. Un inconvénient de ce type de mémoire est qu'il est difficile de passer très rapidement d'un état à un autre état de la mémoire. Par ailleurs, au bout d'un certain nombre de cycles d'écriture/effacement de la mémoire, des dépôts dendritiques constitués par de l'argent métallique peuvent être simultanément présents sur les deux électrodes. Au bout d'un certain nombre de cycles effacement/écriture, le milieu électrolytique entre les deux électrodes peut être gorgé d'agrégats métalliques isolés, de sorte que la fiabilité des opérations d'écriture et d'effacement est remise en cause. Une autre structure de cellule mémoire est présentée dans le document US6,864,522 B2. Une telle structure comprend, de part et d'autre d'une couche � barrière � : une couche active présentant une conductivité électrique variable en fonction de son état � dopé � ou � non dopé � par des espèces chargées, une couche passive contenant les espèces chargées et permettant, lorsqu'une différence de potentiel est appliquée entre les deux électrodes, d'engendrer un processus destiné à faire varier la conductivité électrique de l'électrode active. Deux états � haute impédance � et � faible impédance � sont susceptibles d'être obtenus en appliquant, aux bornes de la structure, une tension électrique supérieure à une valeur appelée � tension de seuil �. Le principe de fonctionnement d'une telle structure est ainsi fondé sur une variation de conductivité électrique d'un matériau dopé par des espèces chargées. Cette variation est en réalité une valeur 25 moyenne de conductivité de l'électrode et constitue une grandeur macroscopique. Une telle structure de cellule mémoire a un fonctionnement volatil. Il se pose le problème de trouver un nouveau 30 dispositif de cellule mémoire électrochimique ne comportant pas les inconvénients mentionnés ci-dessus, plus sensible que les mémoires électrochimiques basées sur la variation de conductivité des électrodes, et ayant un comportement non-volatil. EXPOSÉ DE L'INVENTION L'invention concerne un dispositif de mémoire électrochimique non-volatile. La mémoire comprend : des moyens générateurs aptes à appliquer audit empilement au moins une quantité d'électricité donnée, ainsi qu'un empilement de couches comportant au moins une couche d'électrolyte, et de part et d'autre de l'électrolyte : - au moins une première couche active à base d'au moins un premier matériau cristallin conducteur ionique et électronique, apte à libérer et/ou accepter au moins une espèce ionique, et dont le potentiel électrochimique est susceptible de subir, suite à une injection de ladite quantité d'électricité donnée dans ledit empilement, au moins une première variation donnée entre au moins une première valeur et au moins une deuxième valeur, au moins une deuxième couche active à base d'un deuxième matériau cristallin conducteur ionique et électronique, apte à libérer et/ou accepter ladite espèce ionique, et dont le potentiel électrochimique est apte à subir, suite à une injection de ladite quantité d'électricité donnée dans ledit empilement, au moins une deuxième variation potentiel électrochimique entre au moins une troisième valeur et au moins une quatrième valeur, 6 ledit premier matériau cristallin conducteur ionique et électronique et ledit deuxième matériau cristallin conducteur ionique et électronique étant choisis de sorte que ladite deuxième variation est plus faible que ladite première variation, ladite troisième valeur et ladite quatrième valeur étant comprises entre ladite première valeur et ladite deuxième valeur. Un tel dispositif de mémoire non volatile présente au moins deux niveaux de potentiels stables, mesurables et distincts. Un tel dispositif ne perd pas son information ou ses informations stockées après extinction de son alimentation. Un tel dispositif est susceptible d'effectuer des processus d'écriture et d'effacement rapides, et présente également une bonne sensibilité. Un tel dispositif est fiable dans le temps, et susceptible de présenter une longue durée de vie. Certaines technologies selon l'art antérieur reposent sur la mesure d'une variation de conductivité électrique d'un matériau d'électrode sous l'effet d'un dopage en espèces chargées. Dans le dispositif suivant la présente 25 invention, on exploite des variations de potentiels électrochimiques des électrodes sous l'effet de faibles variations de la composition des matériaux d'électrodes. Un dispositif suivant l'invention met en 30 oeuvre une mesure plus précise qu'un système fondé uniquement sur des variations de conductivité électrique d'une électrode. 20 Le premier matériau et le deuxième matériau peuvent être des composés différents d'intercalation du lithium. Ainsi, ladite espèce ionique peut être des ions lithium. La première couche active peut être choisie de manière à avoir un profil de potentiel électrochimique destiné à varier, entre au moins un premier potentiel et au moins un deuxième potentiel, tandis que la deuxième couche de matériau est choisie de manière à avoir un profil de potentiel électrochimique compris entre le premier potentiel et le deuxième potentiel. Les moyens générateurs peuvent être prévus pour injecter des impulsions de courant selon une durée et une amplitude données de manière à appliquer audit empilement une quantité d'électricité donnée comprise entre 10 pA*nanosecondes et 500 pA*nanosecondes. Des impulsions de courant de durée comprise par exemple entre 10 nanosecondes et 50 nanosecondes et d'intensité comprise par exemple entre 1 et 10 pA peuvent être prévues, par exemple pour des électrodes de diamètre ou dimension critique de l'ordre de 50 nanomètres. Par dimension critique d'une électrode, on entend la plus petite dimension de cette électrode autre que l'épaisseur du bloc ou de la couche ou de l'empilement de couches à base duquel (de laquelle) cette électrode est formée. Le dispositif de mémoire non-volatile suivant l'invention présente une bonne réversibilité. Pour permettre de faire basculer la mémoire d'un premier état à un deuxième état, les moyens générateurs peuvent être prévus pour appliquer au moins une impulsion de courant, tandis qu'au moins une autre impulsion de courant opposée et éventuellement d'amplitude égale à celle de ladite impulsion peut permettre de faire basculer la mémoire du deuxième état à un premier état. L'électrolyte choisi peut être un électrolyte vitreux présentant une bonne imperméabilité au passage des électrons, de manière à obtenir une bonne rétention de l'information stockée. Ladite deuxième variation peut être une variation nulle ou faible, c'est à dire au moins inférieure à 1 mV ou à 30 mV, pour une quantité d'électricité donnée injectée comprise entre 10 pA*nanosecondes et 500 pA*nanosecondes. Ladite première variation peut être une variation importante, c'est à dire au moins supérieure à 100 mV ou à 200 mV ou à 400 mV, pour une quantité d'électricité donnée injectée comprise entre 10 pA*nanosecondes et 500 pA*nanosecondes. La deuxième couche active peut être destinée à présenter une variation de potentiel inférieure ou égale à 1 mvolt ou à 30 mvolts pour une variation de la proportion de Li par rapport à m' (x2/y2) dans le Lix2M'y2OZ2 comprise entre 1 % et 10 % avec M un élément métallique. L'élément M' peut être par exemple du Fe. Selon une possibilité de mise en oeuvre du dispositif de mémoire dans laquelle les moyens générateurs sont prévus pour appliquer au moins une quantité d'électricité donnée comprise entre 10-9 pA*s et 10-7 A*s, la première couche active peut être destinée à présenter une variation de potentiel d'au moins 0,1 volts ou 0,2 volts ou comprise entre 0,1 et 0,4 volts. La première couche active, lorsqu'elle est à base de Lix1My1OZ1 peut être destinée à présenter une variation de potentiel supérieure ou égale à 0,1 volts ou à 0,2 volts ou comprise entre 0,1 et 0,4 volts, pour une variation de la proportion de Li par rapport à m (x1/y1) dans le Lix1My1Oz1 comprise entre 1 % et 10 %. L'élément M peut être par exemple du Mn. Selon une possibilité de mise en oeuvre, ladite première couche active peut avoir un volume compris entre 3,125*10-4 pm3 et 0,1 pm3. Selon une possibilité de mise en oeuvre, ladite deuxième couche active peut avoir un volume compris entre 3,125*10-4 pm3 et 0,1 pm3. Une cellule mémoire compacte peut être ainsi mise en oeuvre. Selon une possibilité, le premier matériau peut être à base d'un composé de type spinelle tel que du LiMn2O4 ou du LiNio.5Mni.5O4 Selon une autre possibilité, le premier matériau peut être à base d'un composé de type olivine tel que du LiXFe1_XMnXPO4 ou du LiXFe1_XCoXPO4. Selon une autre possibilité, le premier matériau peut être à base d'un mélange d'au moins un composé sous forme réduite et d'au moins un composé sous forme oxydée. Le premier matériau peut être à base d'un mélange de a•LiFePO4 et de 1-a•LiTiCrO4 ou d'un mélange de a•LiFePO4 et de 1-a•Li4/3Ti5/3O4 ou d'un mélange de a•LiVPO4F et 1-a•Li4/3Ti5/3O4 ou d'un mélange de a•LiVPO4F et de 1-a•Fe2 (MoO4) 3 ou d'un mélange de a•LiNio•5Mn1.5O4 et 1-a•EVOPO4. Selon plusieurs possibilités, les couples suivants de matériaux peuvent être prévus pour les première et deuxième couches actives : - le premier matériau peut être à base de LiNio•5Mn1.5O4, le deuxième matériau étant à base de ,VOPO4F ou de Li1_XFePO4, - le premier matériau peut être à base de LiFe1_XCoXPO4 tandis que le deuxième matériau est à base de Li1_XVOPO4F, - le premier matériau peut être à base d'un mélange de LiFePO4 et de Li4Ti5O12r le deuxième matériau étant à base de a•Fe2 (MoO4) 3. Le dispositif de mémoire peut comprendre en outre, au moins une couche métallique en contact avec la première couche active et/ou au moins une autre couche métallique en contact avec la deuxième couche active. Selon une possibilité, le dispositif de mémoire peut comprendre en outre : des moyens de mesure de la différence de potentiel électrochimique entre ladite première couche active et ladite deuxième couche active. Ces moyens de mesure de différence de potentiel électrochimique peuvent comprendre des moyens formant un voltmètre. Ce type de cellule est plus sensible qu'un système fondé uniquement sur les variations de conductivité électrique d'une électrode. BRÈVE DESCRIPTION DES DESSINS La présente invention sera mieux comprise à la lecture de la description d'exemples de réalisation donnés, à titre purement indicatif et nullement limitatif, en faisant référence aux dessins annexés sur lesquels : - la figure 1 illustre un exemple de cellule mémoire non-volatile suivant l'invention, comprenant une première couche active et une deuxième couche active formées de matériaux différents et situées de part et d'autre d'un électrolyte, - la figure 2 représente un exemple de courbe de potentiel électrochimique d'un matériau Lit+A5Mn204r mesuré par rapport à une électrode de référence en Li en fonction du rapport atomique Li/Mn, et formant la première couche active dans un exemple de cellule mémoire non-volatile suivant l'invention, - la figure 3 représente une courbe de potentiel électrochimique d'un matériau Lix [Nil/2Mn3/204], mesuré par rapport à une électrode de référence en Li en fonction de la concentration en Li, et formant le matériau de la première couche active dans un autre exemple de cellule mémoire non-volatile suivant l'invention, - la figure 4 représente des exemples de profils de potentiels électrochimiques du matériau d'une première couche active et du matériau d'une deuxième couche active dans un exemple de cellule mémoire suivant l'invention, - la figure 5 représente une courbe de potentiel électrochimique d'un matériau LiFePO4r formant le matériau de la deuxième couche active dans un exemple de cellule mémoire non-volatile suivant l'invention, - la figure 6 représente une courbe de potentiel électrochimique d'un matériau Li (Mn0.6Feo.4PO4) , formant le matériau de la deuxième couche active dans un autre exemple de cellule mémoire non-volatile suivant l'invention, - la figure 7 représente une courbe de potentiel électrochimique d'un matériau Li1_XVPO4F, mesuré par rapport à une électrode de référence en Li en fonction de la concentration en Li, et formant le matériau de la deuxième couche active dans un autre exemple de cellule mémoire non-volatile suivant l'invention, - la figure 8 représente un exemple de courbe de potentiel électrochimique d'un matériau Li1_XVPO4F formant la deuxième couche active dans un autre exemple de cellule mémoire suivant l'invention, - la figure 9 donne des courbes de charge et de décharge du LiFe1_XCoXPO4, - la figure 10 donne des courbes d'évolution du potentiel électrochimique du LiXVOPO4F et du Lit+XNio.5Mn1.5O4 - la figure 11 donne des courbes d'évolution de potentiel d'un exemple de cellule mémoire suivant l'invention. Les différentes parties représentées sur les figures ne le sont pas nécessairement selon une échelle uniforme, pour rendre les figures plus lisibles. EXPOSÉ DÉTAILLÉ DE MODES DE RÉALISATION PARTICULIERS Un exemple de dispositif de cellule mémoire électrochimique non-volatile selon l'invention est illustré sur la figure 1. Ce dispositif 100 comprend des moyens générateurs 112 ainsi qu'un empilement de couches minces comportant une première couche 102 dite � active � ou que l'on appellera également première électrode, à base d'un premier matériau 103 cristallin conducteur ionique et électronique, apte à contenir au moins une espèce ionique et d'autre part à libérer et/ou accepter, de façon réversible, cette espèce ionique. La première couche 102 active peut être à base d'au moins un composé d'intercalation comportant un oxyde de métal de transition. Le premier matériau 103 est choisi en fonction de son profil de potentiel électrochimique. Le premier matériau 103 peut être un composé d'intercalation du lithium, apte à libérer et à accepter dans sa structure, de manière réversible, des ions Li+. Dans ce cas, le premier matériau 103 est choisi notamment en fonction de son profil de potentiel d'insertion et d'extraction (ou désinsertion) du lithium. La première couche active 102 peut être à base d'un composé d'intercalation du lithium, dont le profil de potentiel électrochimique peut être du type de celui illustré par la courbe Cao de la figure 4. Le matériau de la première couche active peut être choisi de sorte que sous l'effet d'une faible variation ôx de composition ou de concentration en espèce chargée au voisinage d'une composition donnée du matériau 103, cette couche active 102 est susceptible de présenter une importante variation AV de potentiel électrochimique. La première couche active 102 est mise en oeuvre avec un matériau 103 choisi de manière à présenter un profil de potentiel d'insertion/extraction du lithium avec au moins deux niveaux de potentiels (paliers P30 et P32 sur la courbe C30) électrochimiques bien distincts de part et d'autre d'une composition initiale, ainsi qu'une zone de transition abrupte (portion P31 de la courbe C30) entre un premier niveau de potentiel électrochimique (palier P30) et un deuxième niveau de potentiel électrochimique (palier P32)• La première couche active peut être destinée à présenter une variation de potentiel supérieure ou égale à 0,1 V ou à 0,2 V ou comprise entre 0,1 V et 0,4 V, pour une quantité d'électricité appliquée par les moyens générateurs 112 comprise entre 10 pA*ns et 500 pA*ns. Le composé d'intercalation de la première couche active 102 peut être un oxyde de métal de transition lithié par exemple un oxyde de manganèse lithié LiXMnyOZ (avec x, y, z des nombres entiers) tel que du LiMn2O4r ayant une structure spinelle stoechiométrique. Le matériau 103 d'intercalation de la couche active 102, peut être de formule générale LixlMy1OZ1, et choisi de sorte que la première couche active présente une variation de potentiel au moins égale ou supérieure à 0,1 volts ou au moins égale ou supérieure à 0,2 volts pour une variation de la proportion de Li par rapport à M (x1/y1) dans le matériau 103 à base de LixlMy1OZ1, comprise entre 1 % et 10 %. Par exemple, une couche active 102 à base de LiMn2O4 est susceptible de présenter une importante variation de potentiel électrochimique sous l'effet d'une faible variation de composition ou de concentration en ions Li+. Sur la figure 2, une courbe Cu de potentiel électrochimique du Lit+o5Mn2O4r par rapport à une électrode de référence de lithium métallique, en fonction de la fraction A6 de Li est donnée. Selon un exemple, lorsque la première couche active 102 a une autre composition initiale telle que A6 = 0, i.e. est à base de LiMn2O4, elle présente un profil de potentiel d'insertion/extraction du lithium avec deux niveaux de potentiels électrochimiques bien distincts (portions P12 et P16 de la courbe Cu) de part et d'autre d'une autre composition initiale, ainsi qu'une zone de transition abrupte (portion P15 de la courbe Cu) entre lesdits deux autres niveaux de potentiels électrochimiques. Une quantité d'électricité prédéterminée appliquée par les moyens générateurs 112 peut permettre de faire passer le matériau de la première couche active 102 d'un niveau P12 de potentiel à l'autre niveau P16- Le choix du matériau 103, en fonction des critères précités pour la première couche active 102, peut être effectué par exemple à l'aide de tests expérimentaux. Le potentiel d'insertion/désinsertion du lithium dans des composés à base de métaux de transition dépend en particulier des couples de métaux Mn+1+/Mn+ considérés, des anions composants leur environnement proche (oxygène, soufre, sélénium ou polyanions à base de Si, P, S, Ge, As...), et de la configuration spatiale de cet environnement comme cela est indiqué dans le document de T. Ohzuku, et A. Ueda, Solid State Ionics 69 (1994) 201-211, dans le cas d'oxydes simples. Des données expérimentales de potentiels d'extraction et désinsertion du lithium pour les composés de métaux de transition, tels que des dioxydes simples, peuvent être utilisées afin de choisir le matériau de la première couche active en fonction de l'évolution de son potentiel électrochimique. Un tel choix peut être également fait à l'aide de données de simulations ou/et données obtenues par calculs. On peut notamment réaliser une évaluation des potentiels d'intercalation par le calcul de d'énergie libre de Gibbs à l'aide de méthodes appliquant la théorie de la fonctionnelle de densité (DFT), par exemple telle que celles décrites dans le document de Ceder et al. Electrochem. Comm. 6 (2004) 1144-1148, pour des composés de type olivine LiMPO4 et LiMSiO4. D'autres exemples de composés ou mélanges de composés répondant aux critères précités peuvent être également utilisés pour former la première couche active 102. Un composé de type spinelle et présentant deux processus d'intercalation/désintercalation bien distincts en potentiels, tel que le LiNio.5Mn1.504, peut par exemple être utilisé pour former la première couche active 102. Sur la figure 3, une courbe C20 de potentiel électrochimique d'une couche active à base de Lix [Nil/2Mn3/2] 04 en fonction de la fraction x est donnée. Lorsque cette couche active a par exemple une composition initiale telle que x = 2, i.e. que la première couche active est à base de Lie [Nil/2Mn3/2] 04, elle présente un profil de potentiel d'insertion/extraction du lithium avec deux niveaux de potentiels électrochimiques bien distincts (portions P20 et P22 de la courbe C20) de part et d'autre d'une composition initiale, ainsi qu'une zone de transition abrupte (portion Pei de la courbe C20) entre lesdits deux niveaux de potentiels électrochimiques. Le Lie [Nil/2Mn3/2] 04 peut être ainsi utilisé comme matériau 103 de la première couche active 102. Selon un autre exemple, lorsque la couche active a une composition initiale telle que x = 1, i.e. est à base de Li [Nil/2Mn3/2] 04r elle présente un profil de potentiel d'insertion/extraction du lithium avec deux autres niveaux de potentiels électrochimiques bien distincts (portions P24 et P26 de la courbe C20) de part et autre d'une composition initiale, ainsi qu'une zone de transition abrupte (portion P25 de la courbe C20) entre lesdits deux autres niveaux de potentiels électrochimiques. Le Li [Nil/2Mn3/2] 04 peut être ainsi utilisé comme matériau 103 de la première couche active 102. Selon une autre possibilité, un composé de type olivine présentant deux processus d'intercalation/désintercalation bien distincts en potentiels, peut être utilisé pour former la première couche active 102. Un composé de type olivine tel que par exemple du LiXFe1_XMnXPO4 ou du LiXFe1_XCoXPO4 (avec x 0) peut être utilisé. Selon une variante, un mélange de deux composés dont les valeurs respectives de potentiel d'intercalation/désintercalation du lithium sont nettement différentes et qui comprend initialement un composé sous sa forme réduite et l'autre sous sa forme oxydée peut être utilisé pour former la première couche active. Les composés intercalant/désintercalant le lithium suivant un processus biphasé permettent avantageusement d'obtenir une rupture du profil potentiel plus nette de part et d'autre de la composition initiale. La première couche active 102 peut être ainsi par exemple à base d'un mélange de a•LiFePO4 et de 1-a•LiTiCrO4 ou par exemple à base d'un mélange de a•LiFePO4 et 1-a•Li4/3Ti5/3O4 ou par exemple à base d'un mélange de a•LiVPO4F et 1-a•Li4/3Ti5/3O4 ou par exemple à base d'un mélange de a•LiVPO4F et 1-a•Fe2 (MoO4) 3 ou par exemple à base d'un mélange de a•LiNio•5Mn1.5O4 et (1-a) •EVOPO4. La première couche 102 peut avoir une épaisseur au moins inférieure à 1000 nm, comprise par exemple entre 10 nanomètres et 200 nanomètres, par exemple entre 25 nanomètres et 100 nanomètres. La première couche active peut avoir un volume compris entre 3,125*10-4 pm3 et 0,1 pm3. Une première électrode de petite taille peut être ainsi avantageusement mise en oeuvre. Les moyens générateurs 112 sont prévus pour appliquer des quantités données prédéterminées d'électricité à l'empilement de couches de la cellule mémoire. Les quantités d'électricité prédéterminées que les moyens générateurs 112 sont susceptibles d'appliquer peuvent être comprises entre 10 pA*nanosecondes et 500 pA*nanosecondes. Les impulsions de courant émises par les moyens 112 générateurs de courant peuvent être des impulsions d'intensité faible comprises par exemple entre 1 pA et 10 pA pendant une durée par exemple comprise entre 10 ns et 50 ns. Des impulsions d'intensité de l'ordre de 10-7 A pendant une durée de l'ordre d'une seconde peuvent être émises par exemple pour faire basculer la cellule mémoire d'un état à un autre état. Les moyens générateurs 112 peuvent être prévus pour émettre des impulsions de courant selon au moins une durée et au moins une amplitude prédéterminées prévus pour faire varier le potentiel électrochimique de la première couche active de la cellule, entre, au moins une première valeur de potentiel électrochimique ou un premier palier de potentiel électrochimique, et au moins une deuxième valeur ou un deuxième palier de potentiel électrochimique. Les impulsions de courant peuvent être prévues avec au moins une durée et au moins une amplitude prédéterminées prévues en fonction d'une fenêtre ou d'une gamme de concentration en ions Li+ dans laquelle on souhaite faire varier les matériaux des couches actives ou des électrodes de la cellule. La gamme de fonctionnement ou de potentiels électrochimiques que la première couche active est destinée à adopter, peut dépendre notamment, d'une composition initiale xo du matériau de la première couche active 102 avant que la cellule soit mise en fonctionnement et polarisée, du volume de matériau actif dans cette couche, et des quantités d'électricité destinées à être appliquées par les moyens générateurs 112. Ainsi, on peut prévoir la gamme de fonctionnement ou de potentiels électrochimiques que la première couche active est destinée à adopter, notamment en choisissant un volume d'électrode ou de quantité de matériau d'électrode et en ajustant la quantité d'électricité appliquée par les moyens générateurs 112. L'empilement de couches minces comporte également une deuxième couche 104 dite � active � également appelée deuxième électrode, à base d'un deuxième matériau 105 cristallin conducteur ionique et électronique, apte à contenir au moins une espèce ionique et d'autre part, à libérer et/ou accepter cette espèce ionique. La cellule est mise en oeuvre de manière à éviter une autodécharge et par là même, un effacement de son état mémoire. Les matériaux sont choisis de telle manière que l'extraction de lithium du matériau présentant le potentiel le plus bas (par exemple 3V pour le LiMn2O4) n'est pas possible dans les conditions du présent assemblage car le matériau présentant le potentiel le plus élevé (par exemple le LiFePO4 avec 3,45 V) a un potentiel insuffisant pour permettre l'extraction des ions lithium du matériau présentant le potentiel le plus faible. L'autodécharge est également par ailleurs évitée grâce à l'utilisation d'un l'électrolyte étanche à la conduction électronique. Le deuxième matériau 105 est ainsi un matériau différent du premier matériau, ayant en particulier, un comportement différent de celui du premier matériau 103, lorsqu'une quantité d'électricité donnée prédéterminée, par exemple sous forme d'impulsions de courant d'amplitude et de durée prédéterminées, est appliquée par les moyens générateurs 112. Le deuxième matériau 105 peut être un composé d'intercalation du lithium, apte à libérer et accepter dans sa structure, de manière réversible, des ions Li+. Le deuxième matériau 105 peut être également choisi en fonction de ses potentiels d'insertion et d'extraction ou de désinsertion du lithium. La deuxième couche active 104 peut être à base d'un composé d'intercalation du lithium choisi de sorte, que sous l'effet d'une importante variation de composition ou de concentration en espèce chargée au voisinage d'une composition donnée du matériau, induite par l'application de ladite quantité d'électricité donnée par les moyens générateurs 112, ce matériau présente une faible variation de potentiel électrochimique. La deuxième couche active 104 est mise en oeuvre avec un matériau 105 choisi de manière à présenter un profil de potentiel d'insertion/extraction du lithium avec des niveaux de potentiels électrochimiques proches de part et d'autre d'une composition initiale, ainsi qu'une zone de transition de pente nulle ou de faible pente entre lesdits niveaux de potentiels électrochimiques. La deuxième couche active peut être prévue de sorte que suite à une injection d'une quantité d'électricité donnée dans ledit empilement, le potentiel électrochimique de cette dernière varie entre au moins une troisième valeur et au moins une quatrième valeur donnée, selon une deuxième variation plus faible que celle de la première couche active qui varie entre une première valeur et une deuxième valeur de potentiels électrochimiques. Lesdites troisième valeur et quatrième valeur peuvent être situées entre la première valeur et ladite deuxième valeur. Un tel profil de potentiel électrochimique de la deuxième couche active 104, peut être par exemple tel que celui illustré sur la courbe C40 de la figure 4. Le matériau de la deuxième couche active 104 est choisi de sorte, que sous l'effet d'une importante variation AX de composition ou de concentration en espèce chargée au voisinage d'une composition donnée du matériau 105, cette couche 102 présente une variation faible ôV ou nulle de potentiel électrochimique. Le deuxième matériau 105 peut être choisi en fonction de son profil de potentiel d'insertion/extraction du lithium, de manière à avoir un profil de potentiel situé entre les deux niveaux extrêmes (paliers P3Ô et P32 de la courbe Cm sur la figure 4) de potentiels que la première couche active 102 est destinée à adopter. Les compositions des matériaux des couches actives 102 et 104, quantité de matériau de ces couches 102, 104, et quantité d'électricité administrées par les moyens générateurs 112 sont choisis de sorte que le potentiel électrochimique de la deuxième couche active 104 est toujours situé entre les deux niveaux extrêmes (paliers P30 et P32 de la courbe C30 sur la figure 4) de potentiels que la première couche active 102 est destinée à adopter. La deuxième couche active 104 peut être à base d'un matériau 105 susceptible de présenter une variation de potentiel inférieure ou égale à 1 mvolt ou à 30 mvolts, pour une variation en concentration de ladite espèce ionique comprise entre 1 % et 10 % La deuxième couche active peut être à base d'un matériau susceptible de présenter une variation de potentiel inférieure ou égale à 1 mV ou à 30 mV pour une quantité d'électricité appliquée par les moyens générateurs 112 comprise entre 10 pA*ns et 500 pA*ns. Le deuxième matériau 105 peut avoir un profil de potentiel électrochimique sous la forme d'un plateau de potentiel ou d'une courbe à faible pente (courbe Cm sur la figure 4 de profil de potentiel du deuxième matériau dans un exemple de cellule suivant l'invention) dans la zone considérée de composition du deuxième matériau, déterminée en fonction d'une composition initiale de la deuxième couche active 104 et une quantité d'électricité que les moyens 112 sont destinés à appliquer. Dans son état initial, la deuxième couche active 104 a une composition prévue de manière à permettre l'insertion de lithium provenant de la première couche active 102. Sur la figure 5, un exemple de courbe C5o de potentiel électrochimique du LiFePO4 est donné. Le LiFePO4 peut être utilisé comme matériau pour former la deuxième électrode. Selon un autre exemple, le deuxième matériau 105 peut être à base de Li (Mn0.6Feo.4) PO4. Sur la figure 6, un exemple de courbe Cho de potentiel d'un tel matériau est donné. Selon un autre exemple, le deuxième matériau 105 peut être du Li1_XVOPO4F. Sur la figure 7, un exemple de courbe Cm de potentiel du Li1_XVOPO4F mesurée par rapport à une électrode de référence en Li, en fonction d'une fraction x en Lithium est donnée. Sur la figure 8, un exemple de courbe C8o de potentiel électrochimique du E-VOPO4 par rapport à une électrode de lithium de référence, en fonction de la capacité de cette électrode est donnée. La deuxième couche 104 active peut avoir une épaisseur au moins inférieure à 1000 nm, comprise par exemple entre 10 nanomètres et 200 nanomètres ou entre 25 nanomètres et 100 nanomètres. La deuxième couche active peut avoir un volume compris entre 3,125*10-4 pm3 et 0,1 pm3. L'utilisation d'une faible quantité de matériau dans les électrodes permettra de limiter les processus de diffusion d'une part, et d'autre part de limiter la quantité de courant nécessaire à la variation de composition des électrodes induisant le basculement de la mémoire. Le choix d'un matériau pour la deuxième couche active répondant aux critères précités, peut être réalisé par exemple à l'aide de tests expérimentaux ou d'une méthode de prédiction, tel que cela a été indiqué précédemment pour le premier matériau. Plusieurs exemples de couples de matériaux pour former la première couche active 102 et la deuxième couche active 104 vont à présent être donnés. Le deuxième matériau 105 peut être du Li1_XVOPO4F ou du Li1_XFePO4, dans un cas, où le premier matériau 103 est à base de LiNio.5Mn1.504. Sur la figure 10, des courbes C1oz et C104 d'évolution du potentiel électrochimique du LiXVOPO4F et du Lit+XNio.5Mn1.504, sont données. Selon d'autres possibilités, le deuxième matériau 105 peut être du Li1_XVOPO4F ou du Li1_XFePO4 dans un cas où le premier matériau 103 est à base de LiMn2O4. Le deuxième matériau 105 peut être, par exemple, à base de Li1_XVOPO4F dans un cas où le premier matériau 103 est à base de LiFe1_XCoXPO4. La figure 9 donne des courbes C91a, C92a, C93a, C94a, C95a, de charge du LiFe1_XCoXPO4 respectivement pour x=1, x=0.8, x=0.5, x=0.2, x=0, ainsi que des courbes C91b, C92b, C93b, C94b, C95b, de décharge du LiFe1_XCoXPO4 respectivement pour x=1, x=0.8, x=0.5, x=0.2, x=0. Le deuxième matériau 105 peut être à base de a•Fe2 (MoO4) 3, tandis que la première électrode 102 est une électrode mixte à base de LiFePO4 et de Li4Ti5O12• D'autres choix possibles de couples de matériaux vérifiant les propriétés et critères de choix précités peuvent être effectués Des conditions de sensibilité, c'est-à-dire permettre un basculement de la mémoire grâce à une faible valeur d'impulsion de courant et de rapidité, c'est-à-dire une vitesse de basculement d'un état à l'autre de la mémoire peuvent notamment dicter le choix de ces couples de matériaux d'électrodes, tout en restant dans des critères tels que ceux précités en ce qui concerne les profils d'évolution de potentiel électrochimique. Une couche ou un empilement de couches formant un électrolyte 106 sépare la première couche 102 active de la deuxième couche 104 active. L'électrolyte 106 peut être formé par exemple d'un matériau conducteur ionique et isolant électronique, par exemple un verre de type � Lipon�� ou de composition : 1B2O3-0, 8Li2O-0, 8Li2SO4. Selon d'autres exemples, l'électrolyte 106 peut être à base de LiPON ou de LiPONS ou de LiSiPON, ou de LiSON, ou de LiBSO, ou de LiViSiO, ou de Thio-LiSiCON, ou de Li2O-Al203-TiO2-P205 . L'épaisseur de l'électrolyte 106 est choisie de manière à être étanche au passage des électrons, mais suffisamment faible pour ne pas opposer de résistance trop importante au passage des ions. L'épaisseur de la couche 106 d'électrolyte peut être par exemple comprise entre 10 nanomètres et 200 nanomètres ou peut être par exemple de l'ordre de 100 nanomètres. Des couches de collecteur de courant 108, 110 peuvent être également prévues. La cellule peut être formée d'une première couche 108 de collecteur en contact avec la première couche active 102, et à base d'un matériau conducteur de l'électricité, qui peut être un matériau métallique tel que par exemple du Ni. Une deuxième couche 110 de � collecteur � en contact avec la deuxième couche active 104 peut être également prévue. Ces couches 108, 110 peuvent avoir une épaisseur comprise par exemple entre 10 nm et 100 nm. Comme cela a été indiqué plus haut, le dispositif comprend également des moyens 112 générateurs de courant, aptes à émettre des impulsions de courant vers la première couche active 102 et/ou vers la deuxième couche active 104, pour permettre un échange d'espèce ionique entre les couches actives 102 et 104 et un basculement de la cellule mémoire d'un état donné vers un autre donné. Le dispositif comprend également des moyens 114 de mesure connectés à la première couche active 102 et à la deuxième couche active 104, aptes à mesurer une différence de potentiel électrochimique entre ladite première couche active 102 et ladite deuxième couche active 104. Cette différence de potentiel électrochimique peut être déterminée par une mesure de différence de potentiel entre les couches actives 102 et 104. Les moyens 114 de mesure peuvent permettre de déterminer l'état dans lequel se trouve la cellule mémoire. La cellule mémoire non volatile est susceptible d'adopter au moins deux états distincts dont un premier état ou état `1' pour lequel la première couche active 102 et la deuxième couche active 104 ont des compositions en espère ionique respectives données, et un autre état `0' pour lequel la première couche active 102 et la deuxième couche active 104 ont des compositions respectives en espèce ionique différentes desdites compositions données. Dans le cas, par exemple, où les couches actives 102, 104, sont à base d'un oxyde de métal de transition lithié, une variation de concentration en ions lithium de l'ordre de 10 % dans les couches actives 102 et 104 peut être suffisant pour permettre de traduire le basculement d'un premier état `1' ou `0' à un deuxième état, `0' ou `1', de la cellule mémoire. Les impulsions de courant émises par les moyens 112 générateurs de courant peuvent être des impulsions d'intensité faible comprises par exemple entre 10-9 A et 10-6 A pendant une durée par exemple comprise entre 1 ns et 1 s. Une impulsion d'intensité de l'ordre de 10-7 A pendant une durée de l'ordre d'une seconde peut être émise par exemple pour faire basculer la cellule mémoire d'un état `1' à un état `0' ou inversement. Les moyens 112 générateurs de courant, peuvent être prévus pour émettre une impulsion de courant d'intensité donnée à l'empilement pour faire basculer la cellule d'un premier état, `1' (� haut �) ou `0' (� bas �), à un deuxième état `0' ou `1' et également une impulsion de courant opposée, vers la deuxième couche active 104, d'intensité égale à l'intensité donnée pour faire basculer la cellule du deuxième état `0' ou `1' au premier état `1' ou `0'. Le dispositif peut comprendre également des moyens 114 connectés à la première couche active 102 et à la deuxième couche active 104, aptes à mesurer une différence de potentiel électrochimique entre ladite première couche active 102 et ladite deuxième couche active 104. Cette différence de potentiel électrochimique peut être déterminée par une mesure de différence potentielle entre les couches actives 102 et 104. Les moyens 114 de mesure permettent de déterminer l'état dans lequel se trouve la cellule mémoire. Plus généralement, les impulsions de courant émises par les moyens générateurs 112 sont prévues pour avoir une intensité suffisante pour faire basculer la cellule mémoire d'un premier état `0' à un deuxième état `1' ou éventuellement d'un état `1' à un état `0'. L'état `1' de la mémoire est un état associé à une première valeur de différence de potentiels électrochimiques entre la première couche active 102 et la deuxième couche active 104 ou une première gamme de valeurs de différences de potentiels électrochimiques entre la première couche active 102 et la deuxième couche active 104. L'état `0' de la mémoire est un état associé à une deuxième valeur de différence de potentiels électrochimiques entre la première couche active 102 et la deuxième couche active 104 ou à une deuxième gamme de valeurs de différences de potentiels électrochimiques entre la première couche active 102 et la deuxième couche active 104. Ladite deuxième valeur est différente de la première valeur ou lesdites valeurs de ladite deuxième gamme sont différentes des valeurs de ladite première gamme. Le fonctionnement d'un exemple de cellule mémoire non-volatile suivant l'invention, comprenant une première couche active 102 à base de LiMn2O4r et une deuxième couche active 104 à base de Lio55FePO4, va à présent être donné Le LiMn2O4 en tant que matériau de la première couche active 102 et le Lio,5FePO4 en tant que matériau de la deuxième couche active 104 ont été choisis selon des critères indiqués plus haut. Le matériau LiMn2O4 de la couche 102 présente un potentiel électrochimique à l'équilibre de l'ordre de 3 Volts (exprimée par rapport au couple Li/Li+ au même titre que les autres valeurs de potentiel données par la suite) tandis que le matériau Lio,5FePO4 de la couche 104 présente un potentiel électrochimique à l'équilibre de l'ordre de 3,45 Volts. Le système présente à ses bornes une tension égale à environ 3 - 3,45 Volts soit de l'ordre de -0,45 Volts. Etant données les propriétés des matériaux 103 et 105 choisis pour former les couches actives 102 et 104, une telle cellule est telle que si l'on interpose une résistance entre les bornes extérieures de cette dernière, aucune charge ionique ne peut être échangée à travers l'électrolyte car le potentiel de l'électrode contenant Lio,5FePO4 n'est pas suffisamment élevé pour extraire des ions lithium de l'électrode contenant LiMn2O4. Si ladite résistance interposée entre les bornes du système est suffisamment élevée (on entend ici par suffisamment élevée qu'elle correspond à celle d'un instrument de mesure tel qu'un voltmètre), aucune charge ne s'écoule spontanément dans cette résistance. Si l'on coupe l'alimentation de cette cellule, la cellule reste dans le même état qu'avant extinction. Dans le présent exemple, il n'y a pas d'extraction d'ion lithium des sites octaédriques du composé LiMn2O4 au-dessous d'un potentiel voisin de 3,7 Volts. Sans échange d'ion lithium, aucun courant ionique ne circule à l'intérieur du dispositif. Si la résistance interposée entre les bornes extérieures du circuit est suffisamment élevée le système reste bloqué au voisinage de la valeur -0,45 Volts, même si l'alimentation de la cellule est éteinte. En présence d'une résistance interposée entre les bornes extérieures de la cellule, le potentiel entre les deux électrodes 102 et 104 évolue vers une valeur non nulle et mesurable. Un premier potentiel non-nul de l'ordre de -0,45 Volt ou compris entre -0,45 V et -0,1 V peut être ainsi lu dans la cellule. On peut considérer, par exemple, qu'une valeur comprise entre -0.45 V et -0.1 V de différence de potentiels indiquée plus haut entre les deux électrodes constitue un premier état, par exemple un état `1' (� haut �) pour la cellule mémoire. En partant de cet état du système, appelé premier état, considérons maintenant la situation dans laquelle on impose le passage d'une faible quantité E d'ions Lithium Li+ de la première électrode 102 à base de LiMn2O4 vers la 2ème électrode 104 à base de Lio55FePO4. L'imposition d'une faible impulsion de courant grâce à au générateur de courant 112 permet un échange d'une faible quantité d'espèce chargée ELi+ entre les deux électrodes ci-dessus. Ladite impulsion a une durée et une amplitude adaptées notamment en fonction de l'épaisseur des électrodes. Au niveau de la première électrode 102, une première réaction (1) se produit : LiMn2O4 - E Li+ => Li1_�Mn2O4 (1). Le potentiel de la première électrode 102 est susceptible de passer d'environ 3 Volts pour la composition LiMn2O4 à 3,7 Volts environ dès l'extraction du ter ion lithium. La première électrode 102 contient alors du Li1_�Mn2O4. Au niveau de la deuxième électrode 104, le matériau à base de Lio,5FePO4 capte les ions lithium libérés par la première électrode 102 selon une réaction (2) suivante : Lio,5FePO4 + ELi+ _> Lio,5+�FePO4 (2). La deuxième électrode 104 se retrouve formée d'un mélange de composition Lio,5+�FePO4. Le potentiel de la deuxième électrode 104 reste égal à 3,45 Volts. La différence de potentiel entre les deux électrodes 102 et 104 est désormais égale à 3,7 Volts û 3,45 Volts = 0,25 Volts. Lorsque l'alimentation du circuit mémoire comprenant une telle cellule est éteinte, la cellule voit à ses bornes une résistance non-nulle. Lorsqu'une résistance non nulle est interposée aux bornes de la cellule, du fait de la différence de potentiel entre les deux électrodes 102 et 104, le matériau Lio,5+�FePO4 de la première électrode 102 peut avoir spontanément tendance à céder une quantité a d'ions lithium qu'il contient au matériau Li1_�Mn2O4 de la deuxième électrode 104. Une réaction globale (3) peut alors se produire . Lio,5+�FePO4 + Li1_�Mn2O4 => Lio,5+,-îFePO4 + Li1_�+îMn2O4 (3) Avec a Les sites tétraédriques ne peuvent commencer à être remplis que si le potentiel imposé à ce matériau est voisin de 3 Volts. Or, ce potentiel d'électrode ne peut être atteint spontanément, conformément aux lois de la thermodynamique. A l'issue de la réaction, le matériau Li1_�+îMn2O4 présente l'ensemble de ses sites octaédriques remplis, et le potentiel de la première électrode présente un potentiel électrochimique voisin de 3,7 Volts. Lorsque les deux électrodes 102 et 104 sont reliées par une résistance non-nulle, compte tenu des compositions des électrodes, les potentiels de celles-ci s'équilibrent spontanément à une valeur comprise entre 3,45 Volts et 3,7 Volts. Un autre état, compris entre 0,25 volts et 0 Volt peut former le deuxième état de la mémoire. Le matériau LiMn2O4 a tendance à céder ses électrons et ses ions au matériau oxydant Lio,5FePO4. Cette captation n'est possible que lorsque le potentiel du matériau oxydant est suffisamment élevé pour atteindre le potentiel auquel le matériau réducteur est prêt à céder ses ions et ses électrons. Le matériau LiMn2O4 ne commence à céder ses ions et ses électrons qu'au voisinage de 3,7 Volts. Ce potentiel étant plus élevé que le potentiel du matériau LiFePO4r le matériau LiMn2O4 ne peut céder ses ions et le système se retrouve bloqué dans un état que l'on a appelé � premier état �. Lorsqu'on impose une impulsion de courant de manière à effectuer un échange de ELi+ entre les électrodes, le matériau LiMn2O4 atteint alors la composition Li1_�Mn2O4, tandis que le potentiel de l'autre électrode à base de Lio,5+�FePO4 ne change pas. On se retrouve dans une situation inverse de celle du premier état : le matériau initialement réducteur a vu son potentiel grimper et est passé au rôle d'oxydant par rapport à l'autre matériau. Le potentiel du Li1_�Mn2O4 (3,7 V) est plus élevé que celui du matériau Lio,5+�FePO4 (3, 45 V). Par rapport au ler état, le potentiel de Lio,5+�FePO4 est cette fois suffisamment bas pour que le composé le plus oxydant, c'est-à-dire Li1_�Mn2O4 capte spontanément des électrons et des ions du matériau Lio,5+�FePO4 jusqu'à atteindre spontanément un équilibre lorsque les deux composés sont quasiment au même potentiel, voisin de 0 Volt. Dans cette situation, les compositions sont devenues voisines de celles indiquées plus haut : Lio,5+,,FePO4 et Li1_�+îMn2O4 (3) Avec a Li1_�Mn2O4. L'extraction d'une mole d'ions lithium Li+ (E = 1) peut conduire à vider complètement une mole de matériau de la couche active, du lithium que ce matériau contient. L'extraction d'un dixième de mole d'ions lithium Li+ (E = 0,1) peut suffire à faire s'élever le potentiel de la couche active à une valeur voisine de 3,7 Volts (mesurée par rapport à une électrode référence de Li). La masse molaire du composé LiMn2O4 est égale à environ 180 grammes. L'extraction complète d'une mole de lithium contenu dans une mole de matériau LiMn2O4 correspond à l'échange d'une mole d'électrons dans un circuit extérieur au système, soit à l'échange de 96500 Ampère*seconde. La quantité d'électricité nécessaire pour vider complètement 1 gramme de matériau du lithium qu'il contient peut donc être égale à 96500x103/3600x180 = 148 mAh. Considérons, à titre d'exemple, un point mémoire de la forme d'un cube de dimensions : 1 }gym x 1 }gym x 1 }gym. La masse volumique du composé LiMn2O4 étant voisine de 3, 5, la masse approximative de matériau mis en jeu si l'électrode active représente la moitié du volume total du point mémoire peut être de l'ordre de 1,75 x 10-12 grammes. La quantité d'électricité nécessaire pour extraire la totalité du lithium contenu dans cette quantité de matière peut être égale à 9,36*10-7 ampère*seconde. Un tel calcul, donné à titre d'exemple, montre qu'une impulsion de courant de l'ordre de 10-7 ampères pendant une seconde peut suffire à faire basculer complètement l'état dudit point mémoire. La quantité d'électricité nécessaire pour extraire suffisamment de lithium d'une couche active de manière à faire varier le potentiel de cette couche active peut même être encore dix fois plus faible que celle donnée plus haut, soit de l'ordre de 10 nanoampère pendant 1 seconde. Ainsi une très faible quantité de courant échangée peut suffire à faire basculer complètement le potentiel d'électrode de la première électrode. On peut prévoir l'épaisseur des électrodes, et en particulier l'épaisseur de l'électrode 102 pour qu'une quantité de courant prédéterminée que l'on ne souhaite pas dépasser, par exemple pour des contraintes de consommation, permette d'extraire de l'ordre de 10 % de lithium de l'électrode 102. Un exemple de procédé de fabrication d'un empilement d'une cellule mémoire suivant l'invention, va à présent être donné. On réalise tout d'abord la première couche 102 de la première électrode active. Le matériau actif de cette première couche 102 peut être par exemple du LiMn2O4 formé à partir d'une poudre de granulométrie contrôlée dont les dimensions peuvent être de l'ordre du micron ou de la dizaine de microns. Cette poudre peut être ensuite frittée et peut être utilisée comme cible dans un dispositif de dépôt physique en phase vapeur (ou PVD pour � Physical Vapour Deposition �). La première couche 102 peut être déposée sur une couche 108 conductrice électronique qui peut être à base d'un matériau métallique par exemple tel que du nickel. La couche 108 conductrice électronique est destinée à former un premier collecteur de courant. Selon une variante, on peut former la première couche 102 selon des procédés usuellement utilisés pour la réalisation d'électrodes d'accumulateurs au lithium tel que décrit dans Journal of Power Sources, 1993, 44(1-3) : p. 689-700. Ensuite, on forme une couche 106 d'électrolyte sur la première couche 102 active. La couche d'électrolyte peut être réalisée par dépôt physique en phase vapeur d'un matériau conducteur ionique et isolant électronique, par exemple un verre de type � Lipon�� ou de composition : 1B2O3-0, 8Li2O-0, 8Li2SO4. Selon d'autres exemples, l'électrolyte 106 peut être à base de LiPON ou de LiPONS ou de LiSiPON, ou de LiSON, ou de LiBSO, ou de LiViSiO, ou de Thio-LiSiCON, ou de Li2O-Al2O3-TiO2-P2O5. La deuxième couche active 104 est ensuite déposée sur la couche d'électrolyte 106, en utilisant, par exemple, le même procédé que pour la première couche 102 active. La deuxième couche active 104 peut être formée par exemple à base de LiFePO4, par exemple par PVD. Il est également possible de réaliser la deuxième couche active 104 par dépôt direct d'une couche formée en mélangeant une poudre avec un liant par exemple de type PVDF (PVDF pour polymère du fluorure de vinylidène) habituellement utilisé dans l'industrie des accumulateurs, puis dépôt par enduction des matériaux sur un substrat conducteur (feuille métallique de Nickel, par exemple). Le dépôt obtenu peut être ensuite poli de manière à obtenir une électrode d'épaisseur très fine, inférieure au micron, par exemple comprise entre 10 et 100 nanomètres. On réalise ensuite le dépôt d'une couche 110 conductrice électronique, par exemple par un dépôt de type dépôt physique en phase vapeur (PVD), par exemple à base de nickel, destiné à former un deuxième collecteur de courant. Ensuite, une encapsulation de l'ensemble peut être réalisée afin d'assurer la protection du dispositif. L'encapsulation peut être réalisée, par exemple à l'aide d'un enrobage dans une résine. Les matériaux actifs d'électrode peuvent être stables à l'oxygène. Les matériaux utilisés pour mettre en oeuvre un dispositif de mémoire suivant l'invention s'adaptent aux techniques de réalisation en couches minces utilisées en microélectronique. L'invention trouve des applications dans de nombreux domaines, par exemple celui des puces à mémoire multiple dans des terminaux mobiles tels que les téléphones portables, les réseaux de mémoires, les mémoires dites � enfouies � (� embedded � selon la terminologie anglo-saxonne). Le dispositif de mémoire électrochimique suivant l'invention présente une faible consommation, une sensibilité et une rapidité importante, une bonne stabilité des électrodes dans le temps. Une cellule mémoire suivant l'invention présente également une bonne réversibilité, le passage d'un état `1' à un état `0' et d'un état `0' à un état `1' pouvant être provoqué respectivement à l'aide d'une première impulsion de courant et d'une deuxième impulsion de courant opposée à la première impulsion. Sur la figure 11, des courbes C2oo, C2o2, 0204 illustrent le fonctionnement d'un exemple de cellule mémoire, formée avec une première couche active 102 à base de LiMn2O4 et une deuxième couche active 104 à base de Lio55FePO4r et des couches collectrices 108 et 110 à base de Nickel. Cette cellule a été formée avec des électrodes 102 et 104 de dimensions typiques de 14 mm de diamètre et de l'ordre de 100 }gym d'épaisseur, tandis que la quantité des matériaux 103 et 105 qu'elles contiennent est voisine de 500 mg. Leur comportement traduit néanmoins le comportement d'un système réalisé à l'échelle nanoscopique. Ces courbes C2oo, 0202, 0206 donnent des évolutions de potentiel aux bornes de chaque sous- système ainsi qu'aux bornes du système complet lorsqu'on soumet cette mémoire à un courant (courbe C2o4) au cycle suivant : 1) entre un instant to et un instant t1 : un courant de +20 pA pendant 30 minutes ; 2) entre un instant t1 et un instant t2 : un courant nul pendant 2 heures ; 3) entre un instant t2 et un instant t3, un courant de -20 pA pendant 30 minutes ; 4) entre un instant t3 et un instant t4 un courant nul pendant 2 heures. La courbe C2o6 est représentative de mesures de l'évolution avec le temps d'un potentiel aux bornes de l'empilement complet. La courbe C2o2 est représentative de mesures de l'évolution avec le temps du potentiel aux bornes de : l'empilement Lithium/électrolyte/Lio,5FePO4. La courbe C2oo est représentative de mesures de l'évolution avec le temps du potentiel aux bornes de l'empilement : LiMn2O4/électrolyte/Lithium. Le potentiel du sous-système Lithium/électrolyte/Lio,5FePO4 reste stable, tandis que celui du sous-système LiMn2O4/électrolyte/Lithium bascule à chaque inversion de courant pour rester stable de part et d'autre du potentiel du sous-système Lithium/électrolyte/Lio,5FePO4. REVENDICATIONS 1. Dispositif de mémoire non-volatile (100) comprenant : - des moyens générateurs (112) aptes à appliquer au moins une quantité d'électricité donnée à un empilement de couches comportant, de part et d'autre d'un électrolyte : - au moins une première couche active (102) à base d'un premier matériau (103) cristallin conducteur ionique et électronique, apte à libérer et/ou accepter au moins une espèce ionique, et dont le potentiel électrochimique est susceptible de subir, suite à une injection de ladite quantité d'électricité donnée dans ledit empilement, au moins une première variation donnée entre au moins une première valeur et au moins une deuxième valeur, - au moins une deuxième couche active (104) à base d'un deuxième matériau (105) cristallin conducteur ionique et électronique, apte à libérer et/ou accepter au moins une espèce ionique, et dont le potentiel électrochimique susceptible de subir, suite à une injection de ladite quantité d'électricité donnée dans ledit empilement, au moins une deuxième variation entre au moins une troisième valeur et au moins une quatrième valeur, ladite deuxième variation étant plus faible que ladite première variation, ladite troisième valeur et ladite quatrième valeur étant comprises entre ladite première valeur et à ladite deuxième valeur. 43 2. Dispositif de mémoire non-volatile selon la revendication 1, le premier matériau (103) et le deuxième matériau (105) étant des matériaux d'intercalation du lithium. 3. Dispositif de mémoire non-volatile selon la revendication 2, dans lequel les moyens générateurs (112) sont prévus pour appliquer des impulsions de courant audit empilement selon une quantité d'électricité donnée comprise entre 10 pA*nanosecondes et 500 pA*nanosecondes. 4. Dispositif de mémoire non-volatile selon l'une des revendications 1 à 3, dans lequel la deuxième variation est faible ou nulle, la première variation étant importante. 5. Dispositif de mémoire non-volatile selon l'une des revendications 1 à 4, dans lequel la quantité d'électricité donnée est comprise entre 10 pA*nanosecondes et 500 pA*nanosecondes, la deuxième couche active (104) étant à base d'un matériau (105) susceptible de présenter une variation de potentiel inférieure ou égale à 1 mV ou à 30 mV. 6. Dispositif de mémoire non-volatile selon l'une des revendications 1 à 5, la deuxième couche active (104) étant à base d'un matériau (105) Lix2M' y2OZ2 (avec M' un élément métallique) et susceptible de présenter une variation de potentiel inférieure ou égale à 1 mvolt ou à 30 mvolts pour une variation de laproportion x2/y2 de Li par rapport à M' dans le Li,2M' y2OZ2 comprise entre 1 % et 10 %. 7. Dispositif de mémoire non-volatile selon l'une des revendications 1 à 6, dans lequel la quantité d'électricité donnée est comprise entre 10 pA*nanosecondes et 500 pA*nanosecondes, la première couche active (102) étant à base d'un matériau (103) susceptible de présenter une variation de potentiel d'au moins 0,1 volts ou 0,2 volts ou comprise entre 0,1 volts et 0,4 volts. 8. Dispositif de mémoire non-volatile selon l'une des revendications 1 à 7, la première couche active (102), étant à base d'un matériau (103) Lix1My1Oz1 et susceptible de présenter une variation de potentiel supérieure ou égale à 0,1 volts ou à 0,2 volts ou comprise entre 0,1 et 0,4 volts, pour une variation de la proportion x1/y1 de Li par rapport à m dans le Li,lMy1OZ1 comprise entre 1 % et 10 %. 9. Dispositif de mémoire selon l'une des revendications 1 à 8, dans lequel ladite première couche active (103) a un volume compris entre 3, 125*10-4 pm3 et 0,1 pm3. 10. Dispositif de mémoire selon l'une des revendications 1 à 9, dans lequel ladite deuxième couche active (104) a un volume compris entre 3, 125*10-4 pm3 et 0,1 pm3. 11. Dispositif de mémoire selon l'une des revendications 1 à 10, le premier matériau (103) étant à base d'un composé de type spinelle tel que du LiMn2O4 ou du LiNio5Mn1.5O4 12. Dispositif de mémoire non volatile selon l'une des revendications 1 à 10, le premier matériau (103) étant à base d'un composé de type olivine tel que du LiXFe1_XMnXPO4 ou du LiXFe1_XCoXPO4. 10 13. Dispositif de mémoire non volatile selon l'une des revendications 1 à 10, le premier matériau (103) étant à base d'un mélange d'au moins un composé sous forme réduite et d'au moins un composé 15 sous forme oxydée. 14. Dispositif de mémoire non volatile selon la revendication 13, le premier matériau (103) étant à base d'un mélange de a•LiFePO4 et de 1-a•LiTiCrO4 20 ou d'un mélange de a•LiFePO4 et de 1-a•Li4/3Ti5/3O4 ou d'un mélange de a•LiVPO4F et 1-a•Li4/3Ti5/3O4 ou d'un mélange de a•LiVPO4F et de 1-a•Fe2 (MoO4) 3 ou d'un mélange de a•LiNio•5Mn1.5O4 et 1-a•EVOPO4. 25 15. Dispositif de mémoire selon l'une des revendications 1 à 10, le premier matériau (103) étant à base de LiNio.5Mn1.5O4, le deuxième matériau (105) étant à base de Li1_XVOPO4F ou de Li1_XFePO4. 30 16. Dispositif de mémoire selon l'une des revendications 1 à 10, le premier matériau (103) étant5à base de LiFe1_XCoXPO4 (avec x 0), le deuxième matériau (105) étant à base de Li1_XVOPO4F. 17. Dispositif de mémoire selon l'une des revendications 1 à 10, le premier matériau (103) étant à base d'un mélange de LiFePO4 et de Li4Ti5O12r le deuxième matériau (105) étant à base de a•Fe2(MoO4)3. 18. Dispositif de mémoire selon l'une des revendications 1 à 17, comprenant en outre, au moins une couche (108) métallique en contact avec la première couche active (102) et/ou au moins une autre couche (110) métallique en contact avec la deuxième couche active (104). 19. Dispositif de mémoire selon l'une des revendications 1 à 18, comprenant en outre : des moyens de mesure (114) de la différence de potentiel électrochimique entre ladite première couche active et de ladite deuxième couche active.